(57)【特許請求の範囲】
【請求項１】
グラフト化ゴム質重合体（Ａ１）を含む下記に示すゴム強化樹脂（Ａ）２０〜６０重量部及び重量平均分子量が１６，０００〜３０，０００の芳香族ポリカーボネート（Ｂ）４０〜８０重量部（但し、（Ａ）＋（Ｂ）＝１００重量部）を含む熱可塑性樹脂組成物であって、
上記ゴム強化樹脂（Ａ）は、粒子径８０ｎｍ以上２００ｎｍ未満の粒子が３０重量％以上、粒子径２００ｎｍ以上３５０ｎｍ未満の粒子が７０重量％以下、粒子径３５０ｎｍ以上の粒子が１５重量％以下である分布を有し、且つガラス転移温度が−４０℃以下であるゴム質重合体（ａ）の存在下に、芳香族ビニル化合物、シアン化ビニル化合物、（メタ）アクリル酸エステル化合物、酸無水物単量体化合物及びマレイミド系化合物の群から選ばれる少なくとも一種の化合物（ｂ）が重合して得られる上記グラフト化ゴム質重合体（Ａ１）を含み、上記ゴム強化樹脂（Ａ）中の上記ゴム質重合体（ａ）の含有量が１０〜７０重量％であり、且つグラフト化ゴム質重合体（Ａ１）のグラフト率が２０〜１００％であることを特徴とする熱可塑性樹脂組成物。
【請求項２】
グラフト化ゴム質重合体（Ａ１）を含む下記に示すゴム強化樹脂（Ａ）２０〜６０重量部及び重量平均分子量が１６，０００〜３０，０００の芳香族ポリカーボネート（Ｂ）４０〜８０重量部（但し、（Ａ）＋（Ｂ）＝１００重量部）を含む熱可塑性樹脂組成物であって、
上記グラフト化ゴム質重合体（Ａ１）の粒子が、粒子径８０ｎｍ以上２００ｎｍ未満の粒子が３０重量％以上、粒子径２００ｎｍ以上３５０ｎｍ未満の粒子が７０重量％以下、粒子径３５０ｎｍ以上の粒子が１５重量％以下である分布を有することを特徴とする熱可塑性樹脂組成物。
上記ゴム強化樹脂（Ａ）は、ガラス転移温度が−４０℃以下であるゴム質重合体（ａ）の存在下に、芳香族ビニル化合物、シアン化ビニル化合物、（メタ）アクリル酸エステル化合物、酸無水物単量体化合物及びマレイミド系化合物の群から選ばれる少なくとも一種の化合物（ｂ）を重合して得られる上記グラフト化ゴム質重合体（Ａ１）を含み、上記ゴム強化樹脂（Ａ）中の上記ゴム質重合体（ａ）の含有率が１０〜７０重量％であり、且つグラフト化ゴム質重合体（Ａ１）のグラフト率が２０〜１００％である。
【請求項３】
ゴム強化樹脂（Ａ）２０〜６０重量部及び重量平均分子量が１６，０００〜３０，０００の芳香族ポリカーボネート（Ｂ）４０〜８０重量部（但し、（Ａ）＋（Ｂ）＝１００重量部）を含む熱可塑性樹脂組成物であって、
上記ゴム強化樹脂（Ａ）は、所定の粒子径分布を有し、且つガラス転移温度が−４０℃以下である第１ゴム質重合体（ａ１）の存在下に、芳香族ビニル化合物、シアン化ビニル化合物、（メタ）アクリル酸エステル化合物、酸無水物単量体化合物及びマレイミド系化合物の群から選ばれる少なくとも一種の第１単量体化合物（ｂ１）がグラフト率が２０〜１００％となるよう重合して得られる第１グラフト化ゴム質重合体（Ａ１１）と、
前記の粒子径分布と異なる所定の粒子径分布を有し、且つガラス転移温度が−４０℃以下である第２ゴム質重合体（ａ２）の存在下に、芳香族ビニル化合物、シアン化ビニル化合物、（メタ）アクリル酸エステル化合物、酸無水物単量体化合物及びマレイミド系化合物の群から選ばれる少なくとも一種の第２単量体化合物（ｂ２）がグラフト率が２０〜１００％となるよう重合して得られる第２グラフト化ゴム質重合体（Ａ１２）と、の少なくとも２種を含み、
少なくとも上記第１グラフト化ゴム質重合体（Ａ１１）及び上記第２グラフト化ゴム質重合体（Ａ１２）の二種を含むゴム強化樹脂（Ａ）中のグラフト化ゴム質重合体の粒子径分布は、粒子径８０ｎｍ以上２００ｎｍ未満の粒子が３０重量％以上、粒子径２００ｎｍ以上３５０ｎｍ未満の粒子が７０重量％以下、粒子径３５０ｎｍ以上の粒子が１５重量％以下であり、
ゴム強化樹脂（Ａ）中のゴム質重合体（ａ）全量の含有率が１０〜７０重量％であり、少なくとも前記第１単量体化合物（ｂ１）及び前記第２単量体化合物（ｂ２）の二種を含む化合物（ｂ）全量が３０〜９０重量％（但し、上記ゴム質重合体（ａ）全量及び上記化合物（ｂ）全量の合計が１００重量％である。）であることを特徴とする熱可塑性樹脂組成物。
【請求項４】
ゴム強化樹脂（Ａ）が、芳香族ビニル化合物、シアン化ビニル化合物、（メタ）アクリル酸エステル化合物、酸無水物単量体化合物及びマレイミド系化合物の群から選ばれる少なくとも一種の化合物（ｂ）を別途重合して得られる重合体を含有する請求項１乃至３いずれかに記載の熱可塑性樹脂組成物。
【請求項５】
上記ゴム強化樹脂（Ａ）のアセトン可溶分の重量平均分子量が６０，０００〜１８０，０００である請求項１乃至４いずれかに記載の熱可塑性樹脂組成物。
【発明の詳細な説明】
【０００１】
【発明の属する技術分野】
本発明は、ゴム強化樹脂及び芳香族ポリカーボネートを含む熱可塑性樹脂組成物に関し、更に詳しくは、面衝撃強度及び成形加工性に優れる熱可塑性樹脂組成物に関するものである。
【０００２】
【従来の技術】
従来より、ＡＢＳ樹脂は、成形品の表面外観、成形加工性、機械的性質等が優れていることから、電気・電子分野、ＯＡ機器分野に広く利用されており、これを改質したＡＢＳ樹脂／ポリカーボネートからなるポリマーアロイ材料は携帯電話、ホイルキャップ等に利用されている。近年、成形品は軽量化を目的とした薄肉化が進み、従来のポリマーアロイ材料では流動性が劣る、実用衝撃強度（例えば面衝撃性）が劣るなどの問題が生じている。
【０００３】
【発明が解決しようとする課題】
本発明は、上記実情に鑑みてなされたものであり、面衝撃強度及び成形加工性に優れる熱可塑性樹脂組成物を提供することを目的とする。
【０００４】
【課題を解決するための手段】
本発明者らは、熱可塑性樹脂組成と耐衝撃性能について検討した結果、グラフト化ゴム質重合体（Ａ１）を含むゴム強化樹脂（Ａ）２０〜６０重量部、及び重量平均分子量が１６，０００〜３０，０００の芳香族ポリカーボネート（Ｂ）４０〜８０重量部を含む熱可塑性樹脂組成物が実際成形品の耐衝撃性強度の指標となる面衝撃強度に優れることを見い出し、本発明を完成するに至った。
【０００５】
本第１発明の熱可塑性樹脂組成物は、グラフト化ゴム質重合体（Ａ１）を含む下記に示すゴム強化樹脂（Ａ）２０〜６０重量部及び重量平均分子量が１６，０００〜３０，０００の芳香族ポリカーボネート（Ｂ）４０〜８０重量部（但し、（Ａ）＋（Ｂ）＝１００重量部）を含む熱可塑性樹脂組成物であって、上記ゴム強化樹脂（Ａ）は、粒子径８０ｎｍ以上２００ｎｍ未満の粒子が３０重量％以上、粒子径２００ｎｍ以上３５０ｎｍ未満の粒子が７０重量％以下、粒子径３５０ｎｍ以上の粒子が１５重量％以下である分布を有し、且つガラス転移温度が−４０℃以下であるゴム質重合体（ａ）の存在下に、芳香族ビニル化合物、シアン化ビニル化合物、（メタ）アクリル酸エステル化合物、酸無水物単量体化合物及びマレイミド系化合物の群から選ばれる少なくとも一種の化合物（ｂ）が重合して得られる上記グラフト化ゴム質重合体（Ａ１）を含み、上記ゴム強化樹脂（Ａ）中の上記ゴム質重合体（ａ）の含有量が１０〜７０重量％であり、且つグラフト化ゴム質重合体（Ａ１）のグラフト率が２０〜１００％であることを特徴とする。
【０００６】
また、本第２発明の熱可塑性樹脂組成物は、グラフト化ゴム質重合体（Ａ１）を含む下記に示すゴム強化樹脂（Ａ）２０〜６０重量部、及び重量平均分子量が１６，０００〜３０，０００の芳香族ポリカーボネート（Ｂ）４０〜８０重量部（但し、（Ａ）＋（Ｂ）＝１００重量部）を含む熱可塑性樹脂組成物であって、上記グラフト化ゴム質重合体（Ａ１）の粒子が、粒子径８０ｎｍ以上２００ｎｍ未満の粒子が３０重量％以上、粒子径２００ｎｍ以上３５０ｎｍ未満の粒子が７０重量％以下、粒子径３５０ｎｍ以上の粒子が１５重量％以下である分布を有することを特徴とする。
そして、上記ゴム強化樹脂（Ａ）は、ガラス転移温度が−４０℃以下であるゴム質重合体（ａ）の存在下に、芳香族ビニル化合物、シアン化ビニル化合物、（メタ）アクリル酸エステル化合物、酸無水物単量体化合物及びマレイミド系化合物の群から選ばれる少なくとも一種の化合物（ｂ）を重合して得られる上記グラフト化ゴム質重合体（Ａ１）を含み、上記ゴム強化樹脂（Ａ）中の上記ゴム質重合体（ａ）の含有率が１０〜７０重量％であり、且つグラフト化ゴム質重合体（Ａ１）のグラフト率が２０〜１００％である。
【０００７】
また、本第３発明の熱可塑性樹脂組成物は、ゴム強化樹脂（Ａ）２０〜６０重量部及び重量平均分子量が１６，０００〜３０，０００の芳香族ポリカーボネート（Ｂ）４０〜８０重量部（但し、（Ａ）＋（Ｂ）＝１００重量部）を含む熱可塑性樹脂組成物であって、上記ゴム強化樹脂（Ａ）は、所定の粒子径分布を有し、且つガラス転移温度が−４０℃以下である第１ゴム質重合体（ａ１）の存在下に、芳香族ビニル化合物、シアン化ビニル化合物、（メタ）アクリル酸エステル化合物、酸無水物単量体化合物及びマレイミド系化合物の群から選ばれる少なくとも一種の第１単量体化合物（ｂ１）がグラフト率が２０〜１００％となるよう重合して得られる第１グラフト化ゴム質重合体（Ａ１１）と、
前記の粒子径分布と異なる所定の粒子径分布を有し、且つガラス転移温度が−４０℃以下である第２ゴム質重合体（ａ２）の存在下に、芳香族ビニル化合物、シアン化ビニル化合物、（メタ）アクリル酸エステル化合物、酸無水物単量体化合物及びマレイミド系化合物の群から選ばれる少なくとも一種の第２単量体化合物（ｂ２）がグラフト率が２０〜１００％となるよう重合して得られる第２グラフト化ゴム質重合体（Ａ１２）と、の少なくとも２種を含み、
少なくとも上記第１グラフト化ゴム質重合体（Ａ１１）及び上記第２グラフト化ゴム質重合体（Ａ１２）の二種を含むゴム強化樹脂（Ａ）中のグラフト化ゴム質重合体の粒子径分布は、粒子径８０ｎｍ以上２００ｎｍ未満の粒子が３０重量％以上、粒子径２００ｎｍ以上３５０ｎｍ未満の粒子が７０重量％以下、粒子径３５０ｎｍ以上の粒子が１５重量％以下であり、ゴム強化樹脂（Ａ）中のゴム質重合体（ａ）全量の含有率が１０〜７０重量％であり、少なくとも前記第１単量体化合物（ｂ１）及び前記第２単量体化合物（ｂ２）の二種を含む化合物（ｂ）全量が３０〜９０重量％（但し、上記ゴム質重合体（ａ）全量及び上記化合物（ｂ）全量の合計が１００重量％である。）であることを特徴とする。
【０００８】
本第２発明における上記グラフト化ゴム質重合体（Ａ１）の粒子径分布は、その製造方法を問わないが、製造された熱可塑性樹脂組成物において、グラフト化ゴム質重合体（Ａ１）の粒子径分布が、上記所定の範囲内に入ればよい。本第３発明による熱可塑性樹脂組成物であっても、得られる粒子の粒子径分布が上記範囲内に入ればよい。
【０００９】
本第２発明のグラフト化ゴム質重合体（Ａ１）又は第３発明のグラフト化ゴム質重合体（Ａ１＝Ａ１１＋Ａ１２＋Ａ１３＋・・・）の粒子径分布において、粒子径８０ｎｍ以上２００ｎｍ未満の粒子は３０重量％以上であるが、好ましくは４０重量％以上、特に３０〜８０重量％である。また、粒子径２００ｎｍ以上３５０ｎｍ未満の粒子は７０重量％以下であるが、好ましくは６０重量％以下、特に２０〜６０重量％である。また、粒子径３５０ｎｍ以上の粒子は１５重量％以下（０重量％を含む。）であるが、好ましくは１０重量％以下、特に０〜１０重量％である。
【００１０】
本発明におけるグラフト化ゴム質重合体（Ａ１）の粒子径分布は、成形時のゴムの配向に大きな関連があり、粒子径分布が上記範囲内に入れば、面衝撃強度が良好となる。ゴムの配向とは、成形時の剪断応力により、ゴム粒子が流動方向に変形する現象であり、配向が大きくなると面衝撃強度が低下する。本第２又は第３発明において、粒子径８０ｎｍ以上２００ｎｍ未満の粒子が３０重量％未満の場合は、ゴム粒子の応力分散効果が低下するため、面衝撃強度が低下し、粒子径３５０ｎｍ以上の粒子が１５重量％を越えると、配向が大きくなり、面衝撃強度が低下する。
【００１１】
また、本第１発明のゴム質重合体（ａ）の粒子径分布においても、粒子径８０ｎｍ以上２００ｎｍ未満の粒子は３０重量％以上であるが、好ましくは４０重量％以上、特に３０〜８０重量％である。また、粒子径２００ｎｍ以上３５０ｎｍ未満の粒子は７０重量％以下であるが、好ましくは６０重量％以下、特に２０〜６０重量％である。また、粒子径３５０ｎｍ以上の粒子は１５重量％以下（０重量％を含む。）であるが、好ましくは１０重量％以下、特に０〜１０重量％である。粒子径８０ｎｍ以上２００ｎｍ未満の粒子が３０重量％未満の場合は、ゴム粒子の応力分散効果が低下するため、面衝撃強度が低下し、粒子径３５０ｎｍ以上の粒子が１５重量％を越えると、配向が大きくなり、面衝撃強度が低下する。
【００１２】
本第２及び第３発明の上記グラフト化ゴム質重合体（Ａ１）の粒子径は次のように規定される。本発明の熱可塑性樹脂組成物を四酸化オスミウムで染色すると、透過型電子顕微鏡では染色されたグラフト化ゴム質重合体粒子が観察される。この場合、染色されるのはゴム質重合体粒子部分であり、グラフト化ゴム質重合体（Ａ１）の周りに形成されたグラフト重合部分は染色されない。従って、この方法により実際に測定される粒子径は、周りに形成されたグラフト重合部分を除いたゴム質重合体部分の外径とする。従って、本第２及び第３発明におけるグラフト化ゴム質重合体粒子（Ａ１）の粒子径は、周りに形成されたグラフト重合部分を除いたゴム質重合体部分の外径である。尚、このグラフト化ゴム質重合体（Ａ１）の粒子径分布の測定方法は、実施例に示す。
本第１発明におけるゴム質重合体（ａ）の粒子径は、グラフト重合する前のゴム質重合体粒子自体の外径である。尚、このゴム質重合体（ａ）の粒子径分布の測定方法は、実施例に示す。
【００１３】
更に、本第１、第２及び第３発明のゴム質重合体（ａ）の「ガラス転移温度」は、−４０℃以下であり、好ましくは−５０℃以下、より好ましくは−６０℃以下である。これが−４０℃を越えて高くなると、低温下での面衝撃強度が劣るため、好ましくない。
【００１４】
本第１、第２及び第３発明において、上記「グラフト化ゴム質重合体（Ａ１）のグラフト率」とは、ゴム質重合体にグラフトした単量体化合物（ｂ）の割合であり、次式により求められる値である。
グラフト率（％）＝１００×（Ｔ−Ｓ）／Ｓ
（但し、「Ｓ」はゴム強化樹脂１ｇ中のゴム質重合体の重量を表し、仕込量から計算した値である。また、「Ｔ」はメチルエチルケトン不溶分であり、ゴム強化樹脂１ｇを５０ｍｌのメチルエチルケトン中に投入し、室温下、振とう機で２時間振とうし、遊離の（共）重合体を溶解させ、遠心分離器を用いて、この溶液を１５、０００ｒｐｍで３０分間、遠心分離し、得られた不溶分を、真空乾燥により１２０℃で１時間乾燥したものの重量である。）
本第１、第２及び第３発明におけるグラフト率は２０〜１００％の範囲であり、好ましくは４０〜１００％の範囲、更に好ましくは５０〜１００％の範囲である。このグラフト率が２０％未満では、得られる熱可塑性樹脂組成物の面衝撃強度が劣り、１００％を越えると、流動性が劣る。このグラフト率が２０〜１００％の範囲の場合は、流動性及び面衝撃強度が良好となる。
【００１５】
上記ゴム質重合体（ａ）は、ゴム質を示す重合体であれば、特に限定されない。その例としては、ポリブタジエン、ポリブタジエンの水素添加物、スチレン−ブタジエン共重合体、スチレン−イソブレン共重合体、ブタジエン−アクリロニトリル共重合体、エチレン−プロピレン−（非共役ジエン）系共重合体、エチレン−ブテン−１−（非共役ジエン）共重合体、イソブチレン−イソブレン共重合体、アクリルゴム、スチレン−ブタジエン−スチレンブロック共重合体、スチレン−イソプレン−スチレンブロック共重合体、ＳＥＢＳ等の水素添加ジエン系（ブロック、ランダム及びホモ）（共）重合体、ポリウレタンゴム及びシリコーンゴム等が挙げられる。上記スチレン−ブタジエン共重合体としては、スチレン−ブタジエンランダム共重合体、スチレン−ブタジエンブロック共重合体、スチレン−ブタジエンブロック共重合体の水素添加物などが挙げられる。本発明のゴム質重合体（ａ）は、一種単独で使用することも、あるいは二種以上を組み合わせて使用することもできる。好ましいゴム質重合体としては、ポリブタジエン、スチレン−ブタジエン共重合体である。
【００１６】
上記ゴム質重合体（ａ）の存在下、重合に用いられる「単量体化合物（ｂ）」中の「芳香族ビニル化合物」としては、スチレン、α−メチルスチレン、ｏ−メチルスチレン、ｐ−メチルスチレン、ｔ−ブチルスチレン、ビニルトルエン、メチル−α−メチルスチレン、ジビニルベンゼン、１，１−ジフェニルスチレン、ビニルキシレン、Ｎ，Ｎ−ジエチル−ｐ−アミノエチルスチレン、Ｎ，Ｎ−ジエチル−ｐ−アミノメチルスチレン、ビニルピリジン等が挙げられる。好ましくは、スチレン、α−メチルスチレンが用いられる。
また、上記「単量体化合物（ｂ）」中の「シアン化ビニル化合物」としては、アクリロニトリル、メタクリロニトリル、クロトンニトリル、ケイ皮酸ニトリル等が挙げられ、アクリロニトリル、メタクリロニトリルが好ましく用いられる。
【００１７】
更に、上記「単量体化合物（ｂ）」中の「（メタ）アクリル酸エステル化合物」としては、（１）アクリル酸メチル、アクリル酸エチル、アクリル酸プロピル、アクリル酸ブチル、アクリル酸アミル、アクリル酸ヘキシル、アクリル酸オクチル、アクリル酸２−エチルヘキシル、アクリル酸シクロヘキシル、アクリル酸フェニル等のアクリル酸アルキルエステルや、（２）メタクリル酸メチル、メタクリル酸エチル、メタクリル酸プロピル、メタクリル酸ブチル、メタクリル酸アミル、メタクリル酸ヘキシル、メタクリル酸オクチル、メタクリル酸２−エチルヘキシル、メタクリル酸シクロヘキシル、メタクリル酸ドデシル、メタクリル酸オクタデシル、メタクリル酸フェニル、メタクリル酸ベンジル等のメタクリル酸アルキルエステル等が挙げられ、アクリル酸ブチル、メタクリル酸メチルが好ましく用いられる。
【００１８】
また、上記「単量体化合物（ｂ）」中の「酸無水物単量体化合物」としては、無水イタコン酸、無水シトラコン酸等が挙げられる。
上記「単量体化合物（ｂ）」中の「マレイミド系化合物」としては、マレイミド、Ｎ−メチルマレイミド、Ｎ−ブチルマレイミド、Ｎ−フェニルマレイミド、Ｎ−（２−メチルフェニル）マレイミド、Ｎ−（４−ヒドロキシフェニル）マレイミド、Ｎ−シクロヘキシルマレイミド等が挙げられる。
【００１９】
上記「単量体化合物（ｂ）」以外に必要に応じて用いられる単量体化合物としては、２−ヒドロキシエチルアクリレート、２−ヒドロキシエチルメタクリレート、グリシジルアクリレート、グリシジルメタクリレート、アミノメチルメタクリレート、アミノプロピルメタクリレート、２−シアノエチルアクリレート、２−シアノエチルメタクリレート、２−シアノプロピルアクリレート、２−シアノプロピルアクリレート等が挙げられる。
【００２０】
本発明のグラフト化ゴム質重合体（Ａ１）を形成するゴム質重合体（ａ）の含有率（重量％）は、このゴム質重合体（ａ）と重合に用いられる単量体化合物（ｂ）との合計を１００重量％とした場合、１０〜７０重量％であり、好ましくは１５〜７０重量％、更に好ましくは２０〜６５重量％である。これが１０重量％未満では、面衝撃強度が劣り、７０重量％を越えると、成形加工性が劣り、いずれも好ましくない。
【００２１】
本発明においてゴム強化樹脂（Ａ）を製造する際に、所定のゴム質重合体（ａ）の存在下、単量体化合物（ｂ）の重合方法としては、乳化重合、溶液重合、塊状重合、懸濁重合等が挙げられるが、乳化重合、溶液重合が好ましく用いられる。
本発明のゴム強化樹脂（Ａ）を乳化重合で製造する際には、重合開始剤、連鎖移動剤（分子量調節剤）、乳化剤、水等が用いられる。尚、ゴム強化樹脂（Ａ）を製造するのに用いるゴム質重合体（ａ）及び単量体化合物（ｂ）は、ゴム質重合体（ａ）全量の存在下に、単量体化合物（ｂ）を一括添加して重合しても良く、分割もしくは連続添加して重合しても良い。また、これらを組み合わせた方法で重合しても良い。更に、ゴム質重合体（ａ）の全量又は一部を、重合途中で添加して重合しても良い。
【００２２】
重合開始剤としては、クメンハイドロパーオキサイド、ジイソプロピルベンゼンハイドロパーオキサイド、パラメンタンハイドロパーオキサイド等の有機ハイドロパーオキサイド類と含糖ピロリン酸処方、スルホキシレート処方等の還元剤との組み合わせによるレドックス系、あるいは過硫酸カリウム等の過硫酸塩、アゾビスイソブチロニトリル（ＡＩＢＮ）、ベンゾイルパーオキサイド（ＢＰＯ）、ラウロイルパーオキサイド、ｔ−ブチルパーオキシラウレイト、ｔ−ブチルパーオキシモノカーボネート等の過酸化物が使用される。上記重合開始剤は、重合に一括又は連続的に添加することができる。更に、重合開始剤の使用量は、単量体化合物（ｂ）に対し、通常、０．１〜１．５重量％、好ましくは０．２〜０．７重量％である。
【００２３】
連鎖移動剤は、公知のものが使用でき、例えば、オクチルメルカプタン、ｎ−ドデシルメルカプタン、ｔ−ドデシルメルカプタン、ｎ−ヘキシルメルカプタン、ｎ−ヘキサデシルメルカプタン、ｎ−テトラデシルメルカプタン、ｔ−テトラデシルメルカプタン等のメルカプタン類、テトラエチルチウラムスルフィド、四塩化炭素、臭化エチレン、ペンタフェニルエタン等の炭化水素塩類、テルペン類又はアクロレイン、メタクロレイン、アリルアルコール、２−エチルヘキシルチオグリコール、α−メチルスチレンのダイマー等が挙げられる。これらの連鎖移動剤は、一種単独で使用することも、あるいは二種以上を組み合わせて使用することができる。連鎖移動剤の使用量は単量体化合物（ｂ）に対して、通常、０．０５〜２．０重量％である。
【００２４】
乳化重合の場合に使用する乳化剤は、公知のものが使用でき、例えば、高級アルコールの硫酸エステル、ドデシルベンゼンスルホン酸ナトリウム等のアルキルベンゼンスルホン酸塩、ラウリル硫酸ナトリウム等の脂肪族スルホン酸塩、高級脂肪族カルボン酸塩、ロジン酸塩、リン酸系等のアニオン系界面活性剤、ポリエチレングリコールのアルキルエステル型、アルキルエーテル型等のノニオン系界面活性剤が挙げられる。これらは、一種単独で使用することも、あるいは二種以上を組み合わせて使用することもできる。乳化剤の使用量は、通常、単量体化合物（ｂ）に対して０．３〜５．０重量％である。
【００２５】
また、乳化重合では、通常、凝固剤により凝固して得られた粉末を水洗後、乾燥することによってゴム強化樹脂の粉体が得られる。この凝固剤としては、塩化カルシウム、硫酸マグネシウム、塩化マグネシウム、塩化ナトリウム等の無機塩や硫酸、塩酸等の酸を使用することができる。
【００２６】
上記ゴム強化樹脂（Ａ）には、本第４発明に示すように、芳香族ビニル化合物、シアン化ビニル化合物、（メタ）アクリル酸エステル化合物、酸無水物単量体化合物の群から選ばれた少なくとも一種の化合物（ｂ）を別途重合した重合体を含有させることができる。この中で、通常、芳香族ビニル化合物とシアン化ビニル化合物との共重合体、特に、アクリロニトリル−スチレン共重合体等が用いられる。ここで、共重合の場合、上記単量体化合物（ｂ）と同一の組成であっても、異なっていても良い。また、上記重合体は、二種以上の重合体の組み合わせであっても良い。更に、溶液重合が好ましい。
【００２７】
上記ゴム強化樹脂（Ａ）のアセトン可溶分の重量平均分子量は、第５発明に示すように、ゲルパーミエーションクロマトグラフィー（ＧＰＣ）による測定で、標準ポリスチレン換算で６０，０００〜１８０，０００の範囲とすることができ、好ましくは７０，０００〜１８０，０００、更に好ましくは８０，０００〜１７０，０００とすることができる。この重量平均分子量が６０，０００未満では本発明の熱可塑性樹脂を用いた成形品の面衝撃強度が十分でなく、１８０，０００を超えると成形加工性が劣り、肉薄の成形品が得られにくくなる。
上記アセトン可溶分は、ゴム強化樹脂（Ａ）をアセトン中に投入し、振とう機で２時間振とう後、遠心分離器を２３，０００ｒｐｍで３０分間作動させ、不要分と可溶分を分離することにより得られるものである。
【００２８】
本発明のゴム強化樹脂（Ａ）の配合量は、このゴム強化樹脂（Ａ）と芳香族ポリカーボネート（Ｂ）との合計１００重量部に対して、２０〜６０重量部の範囲であり、好ましくは２０〜５５重量部の範囲、更に好ましくは２５〜５０重量部の範囲である。これが２０重量部未満では、面衝撃強度が劣り、６０重量部を越えると、耐熱性が劣り、いずれも好ましくない。
【００２９】
上記「芳香族ポリカーボネート（Ｂ）」としては、種々のものを用いることができる。例えば、（１）種々のジヒドロキシアリール化合物とホスゲンとの反応によって得られるもの（ホスゲン法）でもよいし、（２）ジヒドロキシアリール化合物とジフェニルカーボネートとのエステル交換反応によって得られるもの（エステル交換法）でもよい。また、代表的な芳香族ポリカーボネートとしては、２，２’−ビス（４−ヒドロキシフェニル）プロパン、即ちビスフェノールＡとホスゲンとの反応によって得られるポリカーボネート等である。
【００３０】
ここで、ポリカーボネートの原料となるジヒドロキシアリール化合物としては、ビス（４−ヒドロキシフェニル）メタン、１，１’−ビス（４−ヒドロキシフェニル）エタン、２，２’−ビス（４−ヒドロキシフェニル）プロパン、２，２’−ビス（４−ヒドロキシフェニル）ブタン、２，２’−ビス（４−ヒドロキシフェニル）オクタン、２，２’−ビス（４−ヒドロキシフェニル）フェニルメタン、２，２’−ビス（４−ヒドロキシ−３−メチルフェニル）プロパン、２，２’−ビス（４−ヒドロキシ−３−ｔ−ブチルフェニル）プロパン、２，２’−ビス（４−ヒドロキシ−３−ブロモフェニル）プロパン、２，２’−ビス（４−ヒドロキシ−３，５−ジクロロフェニル）プロパン、１，１’−ビス（４−ヒドロキシフェニル）シクロペンタン、１，１’−ビス（４−ヒドロキシフェニル）シクロヘキサン、４，４’−ジヒドロキシジフェニルエーテル、４，４’−ジヒドロキシフェニルスルフィド、４，４’−ジヒドロキシ−３，３’−ジメチルフェニルスルフィド、４，４’−ジヒドロキシジフェニルスルホキシド、４，４’−ジヒドロキシフェニルスルホキシド、４，４’−ジヒドロキシジフェニルスルホン、４，４’−ジヒドロキシ−３，３’−ジメチルジフェニルスルホン、ヒドロキノン、レゾルシン等が挙げられ、これらは、一種単独で使用することも、あるいは二種以上を組み合わせて使用することができる。
【００３１】
上記芳香族ポリカーボネート（Ｂ）の重量平均分子量は１６，０００〜３０，０００であり、好ましくは１７，０００〜２８，０００、更に好ましくは１８，０００〜２６，０００である。この重量平均分子量が１６，０００未満では面衝撃強度が劣り、一方、３０，０００を超えると成形加工性が劣る。また、二種以上の芳香族ポリカーボネートを用いる場合、混合物の重量平均分子量が上記の範囲にあればよい。
【００３２】
本第１乃至第５発明の熱可塑性樹脂組成物において、（Ａ）成分と（Ｂ）成分の合計中のゴム質重合体（ａ）の含有量は５〜４０重量％が好ましく、より好ましくは、７〜３０重量％、更に好ましくは、１０〜２８重量％である。ゴム質重合体（ａ）の含有量が５重量％未満では十分な面衝撃強度が得られにくく、４０重量％を越えると十分な成形加工性、硬度が得られにくく、好ましくない。
【００３３】
本発明の熱可塑性樹脂組成物には、必要に応じて、ガラス繊維、炭素繊維、ワラストナイト、タルク、マイカ、カオリン、ガラスビーズ、ガラスフレーク、ミルドファイバー、酸化亜鉛ウィスカー、チタン酸カリウムウィスカー等の充填剤を一種単独で使用することも、あるいは二種以上を組み合わせて使用することもできる。これらの充填剤を配合することで、本発明の熱可塑性樹脂組成物に剛性を付与することができる。また、タルク等を配合することで、本発明の熱可塑性樹脂組成物に艶消し性を付与することができる。上記ガラス繊維、炭素繊維の好ましい形状としては、繊維径が６〜２０μｍ、繊維長が３０μｍ以上である。
【００３４】
また、本発明の熱可塑性樹脂組成物には、公知のカップリング剤、難燃剤、抗菌剤、防黴剤、酸化防止剤、耐候（耐光）剤、可塑剤、着色剤（顔料、染料等）、帯電防止剤等の添加剤を、要求される性能を損なわない範囲で配合することができる。
【００３５】
更に、本発明の熱可塑性樹脂組成物には、要求される性能に応じて、他の（共）重合体を配合することができる。ここで、他の重合体としては、ポリアミド、ポリエステル、ポリスルホン、ポリエーテルスルホン、ポリフェニレンスルフィド、液晶ポリマー、ポリフッ化ビニリデン、スチレン−酢酸ビニル共重合体、ポリアミドエラストマーポリアミドイミドエラストマー、ポリエステルエラストマー、フェノール樹脂、エポキシ樹脂、ノボラック樹脂等が挙げられる。
【００３６】
本発明の熱可塑性樹脂組成物は、各種押し出し機、バンバリーミキサー、ニーダー、ロール、フィーダールーダー等を用い、各成分を混練りすることにより得られる。好ましい製造方法は、押し出し機、バンバリーミキサーを用いる方法である。各成分の混練りに際しては、各成分を一括しても、また数回に分けて混練りしてもよく、更にバンバリーミキサー、ニーダー等で混練りした後、押し出し機でペレット化することもできる。
【００３７】
このようにして得られる本発明の熱可塑性樹脂組成物は、射出成形、シート押し出し、真空成形、異形成形、発泡成形、インジェクションプレス、プレス成形、ブロー成形等によって、 ＯＡ・家電分野、電気・電子・通信分野、コンピュータ分野、雑貨分野、サニタリー分野、車両分野等の各種成形品にすることができる。
【００３８】
【発明の実施の形態】
以下に、実施例を挙げて本発明を更に具体的に説明するが、本発明はこれらの実施例に限定されるものではない。尚、実施例及び比較例において、部及び％は特に断らない限り重量基準である。
【００３９】
１．評価方法
本実施例において用いられる評価方法は以下の通りである。
（１）グラフト化ゴム質重合体の粒子径分布の測定
熱可塑性樹脂組成物の成形品をミクロトームにより切片の厚みが８００〜１２００Åになるように切削し（光の干渉によって、切片の色が銀色〜金色を呈する領域）、四酸化オスミウムで染色し、透過型電子顕微鏡で粒子の分布を観察した。得られた写真を画像解析し、熱可塑性樹脂組成物中のグラフト化ゴム質重合体の粒子径分布を測定した。
（２）ゴム質重合体ラテックスのゴム質重合体の粒子径分布の測定
ゴム質重合体ラテックスのゴム質重合体の粒子径分布は、光散乱法で測定した。測定機器は、大塚電子（株）製、レーザー粒径解析システム「ＬＰＡ３１００」であり、７０回積算で、キュムラント法を用いて粒子径分布を測定した。
【００４０】
（３）極限粘度
試料１ｇを２０ｍｌのメチルエチルケトン中に投入し、室温下、振とう機で２時間振とうし、遊離の（共）重合体を溶解させ、遠心分離器を用いて、この溶液を１５、０００ｒｐｍで３０分間、遠心分離し、分離乾燥後の不溶分を除いた可溶分について測定する。この可溶分を真空乾燥機で十分乾燥した後、メチルエチルケトンに溶解させ、濃度の異なるものを５点作製した。ウベローデ粘度管を用い、３０℃で各濃度の還元粘度を測定した結果から、極限粘度［η］を求めた。
単位はｄｌ／ｇである。
【００４１】
（４）重量平均分子量
芳香族ポリカーボネートを、メチレンクロライドに溶解させ、濃度の異なるものを５点作製した。ウベローデ粘度管を用い、２０℃で各濃度の還元粘度を測定した結果から極限粘度値を得た。得られた極限粘度値より、Ｍａｒｋ−Ｈｏｕｗｉｎｋ定数は、Ｋが１．２３×１０-4、ａが０．８３である。
【００４２】
（５）面衝撃強度（落錘衝撃強度で評価）
（株）島津製作所製、高速衝撃試験機サーボパルサＥＨＦ−２Ｈ−２０Ｌを用い、５０×８０×２．４ｍｍ厚みの試験片の破壊エネルギーを測定した。測定条件は、試験片受け台径３０φ、打撃棒先端１２．７Ｒ、打撃速度３．１ｍ／ｓであった。単位は、ｋｇｆ・ｍｍである。測定温度は２３℃であった。
【００４３】
（６）アセトン可溶分の重量平均分子量
ゴム強化樹脂及び別途重合のアクリロニトリル−スチレン共重合体のアセトン可溶分を抽出し、ＧＰＣ測定器を用いて、ポリスチレン換算で重量平均分子量を算出した。
【００４４】
２．ゴム質重合体の調製
ゴム質重合体（イ）〜（ハ）として、表１に示すポリブタジエンラテックスを使用した。表１にはガラス転移温度も示した。尚、表中の＊印の数字は、本発明範囲を外れる値又は好ましくない性能値を示す。
【００４５】
【表１】
0004603653.tif 000002
【００４６】
３．ゴム強化樹脂の調製
攪拌機を備えた内容積７リットルのガラス製フラスコに、ロジン酸カリウム塩１．５部、ｔ−ドデシルメルカプタン０．１部、イオン交換水１００部、及び表２の１段目重合成分を加えた。攪拌しながら４５℃まで昇温後、エチレンジアミン四酢酸ナトリウム０．１部、硫酸第一鉄０．００３部、ホルムアルデヒドナトリウムスルホキシレート・二水和物０．２部及びイオン交換水１５部よりなる活性剤水溶液、並びにクメンハイドロパーオキサイド０．１部を添加し、１時間反応を続けた。
その後、表２の２段目重合成分とロジン酸カリウム塩１部、ｔ−ドデシルメルカプタン０．１部、ジイソプロピルベンゼンハイドロパーオキサイド０．２部、イオン交換水５０部からなるインクレメンタル重合成分を３時間にわたって連続的に添加し、重合反応を続けた。添加終了後、更に１時間攪拌を続けた後、２，２−メチレン−ビス−（４−エチレン−６−ｔ−ブチルフェノール）０．２部を添加し、反応生成物をフラスコより取り出した。反応生成物のラテックスを塩化カルシウム２部で凝固し、反応生成物を良く水洗した後、７５℃で２４時間乾燥し、白色粉末のゴム強化樹脂（Ａ−１）を得た。同様にして、ゴム強化樹脂（Ａ−２，Ａ−３）を得た。表２にはグラフト率及び重合転化率も示した。
【００４７】
【表２】
0004603653.tif 000003
【００４８】
４．芳香族ポリカーボネートについて
芳香族ポリカーボネートは以下に示すものを使用した。
（Ｂ−１）：重量平均分子量が１９，０００のポリカーボネート
（Ｂ−２）：重量平均分子量が２３，０００のポリカーボネート
（Ｂ’−１）：重量平均分子量が１５，０００のポリカーボネート
（Ｂ’−２）：重量平均分子量が３１，０００のポリカーボネート
【００４９】
５．アクリロニトリル−スチレン樹脂の調製
ゴム強化樹脂に含有させる、別途重合のアクリロニトリル−スチレン樹脂を調製した。
（Ｃ−１）：アクリロニトリル含有量２５重量％、重量平均分子量：１４０，０００
（Ｃ−２）：アクリロニトリル含有量２４重量％、重量平均分子量：９５，０００
【００５０】
６．実施例１〜４、比較例１〜３
上記各成分を表３に示す配合割合で、ヘンシェルミキサーにより３分間混合した。その後、ナカタニ機械（株）社製、ＮＶＣ型５０ｍｍベント付き押し出し機でシリンダー設定温度２２０〜２５０℃で溶融押し出しし、ペレットを得た。得られたペレットを十分に乾燥し、（株）日本製鋼所社製の射出成形機Ｊ１００Ｅ−Ｃ５を用い、シリンダー温度２４０℃、金型温度５０℃で射出成形し、耐衝撃性試験用試験片を得た。評価結果も併せて表３に示した。
【００５１】
【表３】
0004603653.tif 000004
【００５２】
表３の実施例１〜４より明らかなように、本発明の熱可塑性樹脂組成物は、いずれも落錘衝撃強度、成形加工性において優れている。実施例１、３は、本発明の範囲内であ、十分な落錘衝撃強度及び良好な成形加工性を示した。更に、実施例２、４は、落錘衝撃強度が２倍以上の優れた値を示した。
一方、比較例１は、本発明の範囲外であり、落錘衝撃強度が劣る。比較例２は、芳香族ポリカーボネートの重量平均分子量が本発明の範囲外に小さい例であり、比較例１の場合よりも更に劣っている。比較例３は、芳香族ポリカーボネートの重量平均分子量が本発明の範囲外に大きい例であるが、落錘衝撃強度は実施例１、３と遜色なかったが、成形加工性が不良であった。
【００５３】
【発明の効果】
本発明の熱可塑性樹脂組成物は、面衝撃強度及び成形加工性に優れた性能を発揮する。従って、その成形品はＯＡ・家電分野、電気・電子・通信分野、コンピュータ分野、雑貨分野、サニタリー分野、車両分野等で好適に使用することができる。なかでも軽量化を目的とした薄肉成形品には最適な素材である。